(57)【要約】【課題】包装袋を構成するシーラント層に親水性のＥＶＯＨ樹脂を用いることなく、内容物の収着（吸着、吸収）を抑制することが可能なチャック袋を提供する。【解決手段】内面にシーラント層２０を有するフィルム１１から構成される包装袋と、シーラント層２０を介してフィルム１１の内面に接合されたチャック１３とを有するチャック袋であって、チャック１３がオレフィン系樹脂からなり、シーラント層２０がオレフィン系樹脂からなり、シーラント層２０が環状オレフィン系樹脂を含む層を少なくとも１層有する。【選択図】図２
2020045106.tif 000002
【特許請求の範囲】
【請求項１】
内面にシーラント層を有するフィルムから構成される包装袋と、前記シーラント層を介して前記フィルムの内面に接合されたチャックとを有するチャック袋であって、
前記チャックがオレフィン系樹脂からなり、前記シーラント層がオレフィン系樹脂からなり、前記シーラント層が環状オレフィン系樹脂を含む層を少なくとも１層有することを特徴とするチャック袋。
【請求項２】
前記シーラント層が、前記環状オレフィン系樹脂を含む層として、最内層にシクロオレフィンコポリマーを含む層を有することを特徴とする請求項１に記載のチャック袋。
【請求項３】
前記シーラント層が最内層にポリエチレン層を有することを特徴とする請求項１に記載のチャック袋。
【発明の詳細な説明】
【技術分野】
【０００１】
本発明は、フィルムの内面にチャックが接合されたチャック袋に関する。
【背景技術】
【０００２】
従来、食料品、化粧品、医薬品、医療用品などを包装するための包装袋において、開封した後に内容物を一時的に保存する等の目的で、包装袋を再封可能なチャック（ジッパー）を設けることがある。特許文献１には、ポリエチレン系チャックの熱溶着性と内容物成分の低い吸着性との両立が可能な包装袋として、熱溶着に用いるシーラント層の少なくとも１つの層が、エチレン−ビニルアルコール共重合体（ＥＶＯＨ）層を含むことが記載されている。
【先行技術文献】
【特許文献】
【０００３】
【特許文献１】特開２０１０−２８０４０３号公報
【発明の概要】
【発明が解決しようとする課題】
【０００４】
特許文献１では、包装袋を構成するシーラント層がポリエチレン系樹脂である場合、内容物中の揮発性が高い成分がシーラント層に収着（吸着、吸収）されるため、その解決手段として、シーラント層がＥＶＯＨ層を含む積層包装袋からなることが示されている。しかし、シーラント層がＥＶＯＨ層を含むことが、すべての揮発成分に対し、有効な解決手段ではない。また、内容物の含水分濃度が高い場合、ＥＶＯＨは親水性であるため、ＥＶＯＨを包装袋の素材として使用することが困難であった。以上の点から、ＥＶＯＨ以外の素材を使用したチャック袋が求められている。
【０００５】
本発明は、上記事情に鑑みてなされたものであり、包装袋を構成するシーラント層に親水性のＥＶＯＨ樹脂を用いることなく、内容物の収着（吸着、吸収）を抑制することが可能なチャック袋を提供することを課題とする。
【課題を解決するための手段】
【０００６】
前記課題を解決するため、本発明は、内面にシーラント層を有するフィルムから構成される包装袋と、前記シーラント層を介して前記フィルムの内面に接合されたチャックとを有するチャック袋であって、前記チャックがオレフィン系樹脂からなり、前記シーラント層がオレフィン系樹脂からなり、前記シーラント層が環状オレフィン系樹脂を含む層を少なくとも１層有することを特徴とするチャック袋を提供する。
【０００７】
前記シーラント層が、前記環状オレフィン系樹脂を含む層として、最内層にシクロオレフィンコポリマーを含む層を有してもよい。
前記シーラント層が最内層にポリエチレン層を有してもよい。
【発明の効果】
【０００８】
本発明によれば、包装袋を構成するシーラント層に環状オレフィン系樹脂を含む層を用いることで、内容物の収着（吸着、吸収）を抑制することができる。
【図面の簡単な説明】
【０００９】
【図１】本発明のチャック袋の一例を示す図である。
【図２】図１のＩＩ−ＩＩ線に沿う部分拡大断面図である。
【発明を実施するための形態】
【００１０】
以下、好適な実施形態に基づき、図面を参照して本発明を説明する。
【００１１】
図１に、チャック袋の一例を示す。本実施形態のチャック袋１０は、内面にシーラント層を有するフィルム１１の周囲にシール部１２を設けて構成される包装袋と、フィルム１１のシーラント層を介してフィルム１１の内面に接合されたチャック１３とを有する。チャック１３は、包装袋を横断するように配置されている。チャック１３は、開封箇所を意図する切断線１４の近傍に配置されてもよい。
【００１２】
切断線１４が切断される前は、チャック１３がシール部１２に囲まれるので、チャック１３が外気や異物に触れるおそれがない。切断線１４を切断し、チャック１３を開くと、包装袋に収容した内容物を取り出すことができる。その後、チャック１３を閉じると、再び包装袋を密封することができる。切断線１４は、フィルム１１を貫通しないハーフカット線でもよく、フィルム１１を貫通した切れ目を断続的に有するミシン目でもよい。ハーフカット線、ミシン目等の易開封線を設けることにより、切断線１４に沿った開封が容易になる。切断線１４が易開封線を有せず、鋏などの刃物を用いる際の目安となる表示として、フィルム１１に印刷などで設けられてもよい。また、切断線１４として特段の易開封構造および表示を有しなくてもよい。切断線１４の一端または両端に、開封の開始を容易にするため、ノッチ等の引き裂き開始手段を設けてもよい。
【００１３】
図２に示すように、包装袋を構成するフィルム１１は、チャック１３を内側として対向するフィルム１１を有する。これらのフィルム１１は、異なるフィルムを重ね合わせたものでもよく、同一のフィルムを折り重ねたものでもよい。チャック１３は、凹部１３ａを有する第１片３１と、凸部１３ｂを有する第２片３２とから構成されている。第１片３１および第２片３２は、互いに対向する別のフィルム１１に接合されている。凹部１３ａに凸部１３ｂを嵌合させることにより、第１片３１と第２片３２とが結合し、チャック１３が閉鎖される。
【００１４】
凹部１３ａおよび凸部１３ｂの形状は、特に限定されることなく、任意の構成を採用することが可能である。例えば、凹部１３ａは、切断線１４に沿って連続した凹溝であってもよい。また、凸部１３ｂは、切断線１４に沿って連続した凸条であってもよい。第１片３１が、凸部と凹部とを交互に有し、第２片３２が、第１片３１の凸部に対向する位置に凹部を、第１片３１の凹部に対向する位置に凸部を有してもよい。
【００１５】
第１片３１および第２片３２は、包装袋を構成するフィルム１１に接合される箇所に、帯状のフィルム片を含む。これらのフィルム片が、凹部１３ａおよび凸部１３ｂと一体的に成形されていてもよい。チャック１３を構成する樹脂は、オレフィン系樹脂であることが好ましい。また、フィルム１１のうち第１片３１および第２片３２が接合されるシーラント層２０も、オレフィン系樹脂から構成されることが好ましい。
【００１６】
オレフィン系樹脂は、非環状オレフィンまたは環状オレフィンの少なくとも１種以上を重合した樹脂である。非環状オレフィンとしては、エチレン、プロピレン、１−ブテン、１−ヘキセン、１−オクテン等のα−オレフィンが挙げられる。環状オレフィンとしては、ノルボルネン等のノルボルネン系モノマーが挙げられる。ノルボルネン系モノマーは、ノルボルネン骨格を有する環状オレフィンである。ノルボルネン系モノマーを含む重合体は、ノルボルネン骨格を維持する付加重合体でもよく、ノルボルネン骨格が開環する開環重合体でもよい。
【００１７】
オレフィン系樹脂は、オレフィン以外のモノマーを含んでもよい。オレフィン以外のモノマーとしては、メチルアクリレート等のアクリル系モノマー、マレイン酸等の不飽和カルボン酸系モノマー、無水マレイン酸等の不飽和酸無水物系モノマー、酢酸ビニル、塩化ビニル等のビニル系モノマー等が挙げられる。
【００１８】
チャック１３を構成するオレフィン系樹脂としては、直鎖状低密度ポリエチレン、エチレン−メチルアクリレート共重合樹脂が挙げられる。チャック１３のうち第１片３１を構成する樹脂と第２片３２を構成する樹脂とは、同種でも異種でもよい。チャック１３が上述のオレフィン系樹脂から構成されることにより、シーラント層２０と熱圧着した際のシール強度を十分に高いものとなる。また、チャック袋に求められる再封性にも問題ないものとなる。
【００１９】
シーラント層２０は、オレフィン系樹脂からなる層を２層以上有してもよい。図２には、シーラント層２０が最内層２１、中間層２２、外層２３の３層を有する例を示す。シーラント層２０が３層からなる場合、例えば、最内層２１および外層２３がポリエチレン系樹脂からなり、中間層２２が環状オレフィン系樹脂を含む層であってもよい。
【００２０】
ポリエチレン系樹脂としては、高密度ポリエチレン（ＨＤＰＥ）、低密度ポリエチレン（ＬＤＰＥ）等のポリエチレン、直鎖状低密度ポリエチレン（ＬＬＤＰＥ）等のエチレンを主体とするポリオレフィン系樹脂が挙げられる。エチレンを主体とするポリオレフィン系樹脂の具体例としては、ブテンを共重合させたＣ４−ＬＬＤＰＥ等、ヘキセンを共重合させたＣ６−ＬＬＤＰＥ等、オクテンを共重合させたＣ８−ＬＬＤＰＥ等が挙げられる。重合時の触媒等は特に制約はない。
【００２１】
最内層２１に用いられるポリエチレン系樹脂と、外層２３に用いられるポリエチレン系樹脂とは、同種でも異種でもよい。また、最内層２１および外層２３の一方または両方について、２種類以上のポリエチレン系樹脂をブレンドして使用しても構わない。ポリエチレン系樹脂のエチレン含有率は、例えば５０質量％以上、８０質量％程度、９０質量％程度、９５質量％程度、９９質量％程度、１００質量％程度等が挙げられる。
【００２２】
環状オレフィン系樹脂としては、オレフィン系樹脂のうち、モノマーとして環状オレフィンを含む構成の樹脂である。例えば、環状オレフィン１種の単独重合体、環状オレフィン２種以上の共重合体、環状オレフィンと非環状オレフィンとの共重合体等が挙げられる。環状オレフィン系樹脂の中でも、ノルボルネン骨格を有する環状オレフィンの重合体またはその水素添加物からなるシクロオレフィンポリマー（ＣＯＰ）、シクロオレフィンとエチレン等の非環状オレフィンとのコポリマーからなるシクロオレフィンコポリマー（ＣＯＣ）が好ましい。
【００２３】
シクロオレフィンポリマーとしては市販品を用いることができ、例えば日本ゼオン株式会社製のゼオネックス／ＺＥＯＮＥＸ（登録商標）、ゼオノア／ＺＥＯＮＯＲ（登録商標）を好適に用いることができる。シクロオレフィンコポリマーとしても市販品を用いることができ、例えば三井化学株式会社製のアペル／ＡＰＥＬ（登録商標）、ポリプラスチックス株式会社製のトパス／ＴＯＰＡＳ（登録商標）を好適に用いることができる。
【００２４】
シーラント層２０が、環状オレフィン系樹脂を含む層を有することにより、揮発性成分や内容物に含有される吸着性の高い成分がシーラント層２０に収着（吸着、吸収）されにくいものとなる。シーラント層２０の合計厚さを１００％としたときの環状オレフィン系樹脂を含む層の厚さは、１００％以下であり、例えば１０％、２０％、３０％、４０％、５０％、６０％、７０％、８０％、９０％、１００％が挙げられる。
【００２５】
シーラント層２０が、環状オレフィン系樹脂を含む層として、最内層２１にシクロオレフィンコポリマーを含む層を有してもよい。また、シーラント層２０が、中間層２２に環状オレフィン系樹脂を含む層を有するとき、最内層２１にポリエチレン層を有してもよい。ポリエチレン層は、樹脂成分がポリエチレン系樹脂の少なくとも１種を５０重量％以上含む層である。ポリエチレン層の樹脂成分にポリエチレン系樹脂が１００重量％を占めてもよく、ポリエチレン系樹脂が２種以上の合計で５０重量％以上の割合であってもよい。
【００２６】
最内層２１がポリエチレン層である場合に、シーラント層２０の合計厚さを１００％としたときの最内層２１のポリエチレン層の厚さは、１００％未満であり、例えば１０％、２０％、３０％、４０％、５０％、６０％、７０％、８０％、９０％が挙げられる。また、最内層２１のポリエチレン層の厚さは、例えば５〜３０μｍ、１０〜２５μｍが挙げられる。
【００２７】
最内層２１と中間層２２と外層２３との各層間は、他の材料を介在させることなく、共押出等により全面的に密着していてもよい。シーラント層２０の各層を構成する樹脂は、発明の目的を損なわない範囲で、適宜の添加剤を添加することができる。添加剤としては、例えば酸化防止剤、滑剤、アンチブロッキング剤、難燃剤、紫外線吸収剤、光安定剤、帯電防止剤、着色剤等が挙げられる。
【００２８】
シーラント層２０は、シーラント層２０どうしのシール（接合）に用いることができる。シール方法には特に制約はなく、熱板シール、超音波シール、高周波シール、インパルスシール等が挙げられる。シーラント層２０は、間に他の接着剤等を介在させることなく、最内層２１どうしを対向させてヒートシールすることが可能である。シーラント層２０の厚さは、加工性、柔軟性、非収着性等の観点から選択することが好ましく、特に限定されないが、例えば２０〜２００μｍの厚さが好ましい。
【００２９】
包装袋を構成するフィルム１１は、シーラント層２０の外層２３側に積層された基材層２５を有する。シーラント層２０と基材層２５との間や、基材層２５のシーラント層２０と反対側には、他の層が積層されてもよい。例えばシーラント層２０と基材層２５との間に接着層２４を設けてもよい。基材層２５は、樹脂フィルムまたは樹脂以外の異種材料を含むことができる。異種材料としては、アルミニウム等の金属箔、紙等が挙げられる。基材層の貼り合わせには、接着剤、アンカー剤などを用いてもよい。
【００３０】
基材層としては、耐熱性や強度などの機械的特性、印刷適性に優れた延伸フィルムが好ましく、具体的には、２軸延伸ポリエチレンテレフタレート（Ｏ−ＰＥＴ）フィルム等の延伸ポリエステル樹脂フィルム、２軸延伸ナイロン（Ｏ−Ｎｙ）フィルム等の延伸ポリアミド樹脂フィルム、２軸延伸ポリプロピレン（ＯＰＰ）フィルム等の延伸ポリオレフィン樹脂フィルム等を挙げることができる。基材層の厚さは通常１０〜５０μｍであり、好ましくは１０〜３０μｍである。基材層は、２層以上から構成されてもよい。基材層は、水分やガスの侵入を防ぐため、水蒸気バリア性樹脂やガスバリア性樹脂を含むことが好ましい。水蒸気バリア性樹脂としては、ポリエチレン、ポリプロピレン等のポリオレフィン樹脂が挙げられる。ガスバリア性樹脂としては、ナイロン等のポリアミド樹脂、エチレン−ビニルアルコール共重合体（ＥＶＯＨ）等が挙げられる。
【００３１】
包装袋の形態は特に限定されず、例えば、平袋、ガゼット袋、スタンディングパウチ等が挙げられる。チャック袋の内容物は特に限定されないが、飲食物、化粧品、薬剤等、香料や有効成分を含有する内容品の包装に好適に利用することができる。本実施形態のチャック袋は、チャックを開封すると取り出し口を大きく開くことができるため、キャップ付きスパウトによる再封が困難な、流動による注出が困難な内容物の包装にも適している。また、シーラント層において、内容物に含まれる成分の収着が低減されるため、収着されやすい成分、例えば低分子量の有機成分を含む内容物の包装に好適である。例えば液体または粘性体を固形物に吸収または付着させた内容物、あるいは固形物を液体または粘性体中に浸漬した内容物が挙げられる。具体例としては、医薬品等の有効成分、香料、アルコール類、油分等を含む製品として、消毒パッド、湿布薬、経皮吸収型製剤等の医薬品、美容マスク等の化粧品、果実、生菓子、漬物等の食品等が挙げられる。
【００３２】
以上、本発明を好適な実施形態に基づいて説明してきたが、本発明は上述の実施形態に限定されるものではなく、本発明の要旨を逸脱しない範囲で種々の改変が可能である。
【実施例】
【００３３】
以下、実施例をもって本発明を具体的に説明する。
【００３４】
実施例１
厚さ１５μｍのポリエチレン層（外層）と、厚さ３０μｍのシクロオレフィンコポリマー層（最内層）とからなるシーラント層を成形した。ポリウレタン系接着剤を介して、外層のポリエチレン層を厚さ１２μｍのポリエステル樹脂からなる基材層とラミネートして、積層フィルムを得た。積層フィルムの内面にＬＬＤＰＥからなるチャックを接合し、チャック袋を作製した。
【００３５】
実施例２
厚さ１５μｍのポリエチレン層（外層）と、厚さ３０μｍのシクロオレフィンコポリマー層（中間層）と、厚さ１５μｍのポリエチレン層（最内層）とからなるシーラント層を成形した。ポリウレタン系接着剤を介して、外層のポリエチレン層を厚さ１２μｍのポリエステル樹脂からなる基材層とラミネートして、積層フィルムを得た。積層フィルムの内面にＬＬＤＰＥからなるチャックを接合し、チャック袋を作製した。
【００３６】
比較例１
厚さ１５μｍのポリエチレン層（外層）と、厚さ３０μｍのポリエチレン層（最内層）とからなるシーラント層を成形した。ポリウレタン系接着剤を介して、外層のポリエチレン層を厚さ１２μｍのポリエステル樹脂からなる基材層とラミネートして、積層フィルムを得た。積層フィルムの内面にＬＬＤＰＥからなるチャックを接合し、チャック袋を作製した。
【００３７】
シール強度
チャックとシーラント層とのシール強度は、ＪＩＳ  Ｚ０２３８（ヒートシール軟包装袋及び半剛性容器の試験方法）と同様の方法により、１５ｍｍ幅のサンプルをヒートシールし、３００ｍｍ／ｍｉｎの速度でチャックとシーラント層を上下に引っ張るときの荷重（Ｎ）を測定し、シール強度（Ｎ／１５ｍｍ）を求めた。
【００３８】
チャック性能（官能試験）
チャック袋を両手で持ち、チャックを開封した後、チャックを手で押さえながら、再封する一連の動作を５０回繰り返し、チャックの開閉のし易さを、５点満点で評価した。評価に際して、年齢（２５歳〜６５歳）、性別をランダムに振り、パネラーは３０人として平均値を求めた。
【００３９】
内容物の非収着性
内容物に添加する成分は、酢酸トコフェロール、メントール、カンフルの３種類とし、次の手順で、成分ごとに収着量を求めた。
収着量の測定手順は、次のとおりである。チャックと異なる辺に開口部を設けた三方袋の形式で、縦横９０ｍｍ×９０ｍｍ、シール幅１０ｍｍでチャック袋を作製した。上記から選択した１種類の成分２ｇをエタノールと水の１：１混合溶媒１５０ｇに溶解させ、内容液を調製した。内容液を１０ｍＬ量りとり、チャック袋の開口部から袋に充填し、開口部をヒートシールした。内容液を充填したチャック袋を４０℃で４週間保管した。その後、チャック袋を開封し、内容液をチャック袋から出し、チャック袋を構成するフィルムのうち内容液との接触面を軽く拭いてから裁断し、所定面積のフィルム片に収着された成分を抽出溶媒５ｍＬで抽出した。抽出液からシリンジを用いて定量を採取し、ガスクロマトグラフィーに注入し、成分濃度の定量値を得たのち、フィルムが内容液と接触する表面積１００ｃｍ２当たりの収着量を計算した。
【００４０】
【表１】
2020045106.tif 000003
【００４１】
表１に示すように、実施例１、２は比較例１と遜色のないシール強度およびチャック性能を有していた。実施例１、２では、いずれの成分でも収着量が３ｍｇ／１００ｃｍ２未満であったのに対して、比較例１では収着量が３ｍｇ／１００ｃｍ２を超えた。特に、酢酸トコフェロールの収着量は、比較例１では１０ｍｇ／１００ｃｍ２を超える値となった。従って、実施例１、２のチャック袋は、内容物に含まれる成分の非収着性を有していることを確認することができた。
【符号の説明】
【００４２】
１０…チャック袋、１１…フィルム、１２…シール部、１３…チャック、１３ａ…凹部、１３ｂ…凸部、１４…切断線、２０…シーラント層、２１…最内層、２２…中間層、２３…外層、２４…接着層、２５…基材層、３１…第１片、３２…第２片。
【図１】
2020045106.tif 000004
【図２】
2020045106.tif 000005